Brevet FR2763706A1 — publié le 19981127

MONTURE DE LUNETTES A ELEMENTS EN ALLIAGE SUPERELASTIQUE La présente invention est relative à une monture de lunettes dont certains éléments, notamment les branches, la ou les barres de liaison entre les cercles retenant les verres ou les supports de plaquettes nasales sont en matériau dit à mémoire de forme présentant une superélasticité. Par matériau à mémoire de forme, on entend tout alliage métallique susceptible de prendre une première forme en étant en une première phase cristalline martensitique à haute température et une seconde forme en étant en une seconde phase cristalline austénitique à basse température. Pour pouvoir passer ainsi d'un état à l'autre, le matériau présente une grande élasticité, voire une superélasticité, c'est-à-dire que sa valeur maximum de déformation élastique sans transformation plastique irréversible peut atteindre 6 %, voire 11 %, à l'inverse de la valeur de seulement 0,2 % usuelle pour les métaux communs. Cette caractéristique de superélasticité présente un intérêt pour la réalisation d'éléments de montures de lunettes. En effet, si le pont de raccordement de cercles de verres est réalisé en un tel matériau, la monture peut subir un écrasement sans se casser. Si la branche est réalisée en un tel matériau, on peut la tordre et la plier sans risque de rupture, au point que l'on peut même envisager de s'affranchir de la charnière la reliant à la façade constituée des cercles de verres assemblés par le pont. Les brevets US 4 772 112 et US 4 896 955 décrivent des montures de lunettes comprenant des éléments en matériau superélastique à base d'alliage de Nickel et de Titane (Ti-Ni). Toutefois, le nickel peut provoquer des allergies au porteur d'une telle monture de lunettes. De plus, I'assemblage de ces éléments en alliage Ti-Ni avec d'autres éléments en métaux usuellement utilisés en lunetterie (Monel, Maillechort, Bronze, Cupro-Béryllium, aciers inoxydables ou alliages de titane) est particulièrement difficile à réaliser et s'avère peu fiable dans le temps. Le brevet WO 96/24086 décrit l'utilisation d'alliage à mémoire de forme monocristallin choisi parmi les alliages à base de Cu : Cu-Zn-Al, Cu-AI-Ni ou Cu-AI-Be pour la réalisation d'éléments de montures de lunettes, notamment de branches, ou de ponts. De par leur structure monocristalline, ces alliages possèdent alors une capacité de déformation superélastique supérieure à Il % entre -40 C et +80cl. Toutefois, avec une telle superélasticité, il devient impossible de donner à ces éléments la moindre forme par des opérations de pliage ou de rétreint telles qu'usuellement pratiquées en lunetterie, la seule mise en forme possible étant sous contrainte et sous haute température, ce qui est particulièrement onéreux. De plus, de telles montures de lunettes deviennent caoutchouteuses au point de ne plus tenir correctement les verres de correction de la vue en position exacte devant les yeux. II en résulte des risques d'aberrations visuelles pour le porteur, notamment dans le cas de verres correcteurs à double foyer: Le but de la présente invention est une monture de lunettes à éléments superélastiques qui puisse être courbée et pliée de manière répétitive aux endroits désirés, voire momentanément écrasée, et ceci sans se briser ni conserver de déformation permanente ; mais qui puisse également tenir fermement des verres correcteurs en position exacte devant les yeux. Ces buts sont atteints grâce à une monture de lunettes dont au moins un élément est réalisé en alliage de Cuivre-Aluminium-Béryllium (Cu-AI-Be) polycristallin de limite élastique comprise entre 3 et 6 %, de préférence de l'ordre de 4%. Avantageusement, la composition en poids de l'alliage polycristallin est de 0,5% à 1 % de préférence 0,63 % de Béryllium, de 11 % à 12 % de préférence 11,8 % d'Aluminium, et le reste de Cuivre. Avantageusement, la taille moyenne des grains de l'alliage polycristallin est comprise entre 0,09 mm et 0,12 mm. La composition de l'alliage est telle qu'elle ne présente pratiquement aucun risque d'allergie avec la peau du porteur. En retenant volontairement une composition particulière sous une forme polycristalline de dimension de grains prédéfinie, on établit l'élasticité à une valeur suffisante pour supporter des courbures accidentelles sans toutefois prendre de déformation permanente et pour, simultanément, maintenir correctement des verres correcteurs devant les yeux. Avantageusement alors, la mise en forme de l'élément Cu-Al-Be est effectuée par une ou plusieurs opérations de rétreint ou de matriçage à froid ne dépassant pas 5/100sème de millimètre de déformation par passe, soit 40 % de rétreint pour un fil. Utilement, on effectue ensuite un traitement thermique dit de bétatisation à une température supérieure à celle de transformation allotropique de l'alliage de l'ordre de 650"C, suivi d'un refroidissement rapide pour relaxer les contraintes intemes créées lors du rétreint ou du matriçage. Grâce à la composition de l'alliage spécifiquement retenue, un formage par rétreint reste possible, certes en plusieurs passes. Outre le fait de pouvoir donner une forme à l'élément superélastique, on constate que cette opération améliore également son état de surface la faisant passer d'un état "peau d'orange", après dégraissage suite au tréfilage, en un état parfaitement lisse. En altemative, la mise en forme de l'élément Cu-AI-Be peut être effectuée à chaud, notamment à une température supérieure à 650"C pendant un intervalle de temps compris entre 10 et 15 secondes, cette mise en forme étant alors suivie d'un refroidissement rapide à la température ambiante. Avantageusement alors, I'assemblage de l'élément Cu-AI-Be peut être effectué, par exemple, contre une pièce en Monel, par brasage avec un métal d'apport à base d'argent sous forme de pâte ou de fil à une température de l'ordre de 700"C à l'aide d'un chauffage par induction, particulièrement bien adapté au domaine de la lunetterie du fait qu'il permet une chauffe locale bien maîtrisée. Après de nombreux essais en atelier, on s'est rendu compte que de telles soudures par brasage permettent d'assembler les extrémités des ponts arqués parallèlement contre des cercles de verres, mais également d'assembler ces extrémités en bout orthogonalement à ces cercles. Avantageusement, I'élément Cu-AI-Be subit un traitement galvanique d'apport d'une couche superficielle de Cuivre ou de Nickel, sans relation particulière avec le traitement galvanique des autres pièces de la monture, de telle sorte qu'un dépôt ultérieur sur cette couche d'accroche d'or, ou tout autre revêtement final (or ou palladium) classiquement utilisé en lunetterie, soit parfaitement uniforme. L'invention sera mieux comprise à la lecture de la description ci-dessous d'un mode de réalisation pris à titre nullement limitatif et en relation avec la figure annexée représentant une monture de lunettes. Comme illustré sur la figure, une monture de lunettes comprend deux cercles 1 de support de verres correcteurs ou solaires en verre ou en matière organique. Dans l'exemple illustré, ces cercles sont tenus ensemble par deux ponts droits 2 et 3, L'ensemble formant une façade de monture de lunettes. L'un des ponts 2 peut, par exemple, être plus important que l'autre 3. De chaque côté de la façade est rapporté un tenon de façade coudé dont l'extrémité exteme porte un charnon, usuellement femelle, d'une charnière 5 de liaison d'une branche latérale 6 à la façade. Par ailleurs, une tige en U soudée au pont 2 ou une paire de tiges 7 soudées directement contre chacun des cercles 1 supporte une paire de patins d'appui 8 de la monture sur le nez du porteur. Plus particulièrement selon l'invention, les ponts 2, 3 de façade et les branches latérales 6 sont réalisés en un alliage métallique polycristallin comprenant 0,5 % à 1 % de préférence 0,63 % de Béryllium, de Il % à 12 % de préférence 11,8 % d'Aluminium, et le reste de Cuivre ; et ceci en des grains de taille moyenne comprise entre 0,09 mm et 0,12 mm. Cette composition particulière sous forme polycristalline de grains moyens présente alors une caractéristique de superélasticité précise comprise entre 3 % et 6 %, par exemple, plutôt de 4 %, pour les ponts 2 et pour les branches 6. Un tel alliage présente alors une masse volumique de 7,2 g/cm3, un allongement à la rupture A de l'ordre de 10 % et une température de fusion qui sont comparables aux alliages utilisés de manière classique en lunetterie, mais une charge à la rupture Rm de l'ordre de 1 000 Mpa, une limite élastique à température ambiante de l'ordre de 4 % et une contrainte de seuil élastique s0 (0,2) de l'ordre de 500 Mpa, bien supérieures aux valeurs des alliages classiques, ce qui se traduit par une meilleure rigidité du matériau, donc par une meilleure tenue de la monture. Grâce à son domaine élastique très supérieur, pratiquement 20 fois supérieur à celui des alliages classiques, cet alliage Cu-AI-Be répond à deux exigences lunetières antinomiques : une élasticité de déformation d'esquive déjà sous une faible contrainte, mais une bonne rigidité en l'absence de toute contrainte. Le choix de l'élasticité pour les ponts permet donc de momentanément écraser la façade sans qu'elle ne se rompe, tout en assurant un maintien suffisamment rigide entre les cercles pour que les verres restent bien en face des yeux du porteur. Le choix de l'élasticité des branches permet de les courber vers le haut ou vers le bas, également en cas d'accident, sans risque de rupture au niveau des charnières 5 ou des tenons 4, notamment en leur liaison avec la façade. Cette superélasticité de branche trouve également son avantage au niveau des extrémités courbées vers le bas qui sont alors suffisamment flexibles pour venir épouser toute forme de creux d'oreille, mais suffisamment rigide pour accrocher effectivement la monture au visage du porteur. Si désiré, les tiges 7 de support de patins 8 peuvent également être en alliage Cu-AI-Be faisant que ces supports agissent un peu comme des amortisseurs entre le nez et le poids de la façade. La température de transformation austénitique As est de l'ordre de -100 C, à plus ou moins 10 C près, ce qui permet de situer la limite du domaine de stabilité de cette phase austénitique à une température inférieure au domaine normal d'utilisation des montures de lunettes prévue pour -30 C - +80"C. Par ailleurs, cet alliage présente un module d'Young de l'ordre de 70 Gpa et une dureté Vickers Hv de l'ordre de 400. L'alliage superélastique est obtenu brut de fonderie sous la forme de fil qui peut ensuite être transformé en fils de différents diamètres communément compris entre 1 mm et 1,5 mm (1-1,5 mm) et de différentes formes transversales (circulaire, rectangulaire, etc.) dans des filières. Le fil ainsi obtenu est ensuite dégraissé électrochimiquement pour enlever le cimentage superficiel de graphite utilisé pour faciliter les opérations de tréfilage. Le fil présente alors une surface légèrement granuleuse, dite "en peau d'orange". Un tronçon de fil découpé, ayant la superélasticité fixée à une valeur bien prédéterminée citée précédemment, peut alors subir une opération de rétreint ou de matriçage mécanique à basse température pour lui donner sa forme définitive, par exemple, dans le cas d'une branche pour former une extrémité plus épaisse avec un charnon mâle de charnière. II s'est avéré préférable d'effectuer ce formage par rétreint en plusieurs passes, chacune n'excédant pas 5/100 mm de déformation (n'excédant pas 40 % de rétreint), valeur au-dessus de laquelle la pièce risque d'éclater. La relaxation des contraintes ainsi créées est obtenue par un traitement dit de bétatisation à une température supérieure à 650"C pendant un temps relativement court. Un meilleur résultat est obtenu avec un traitement thermique à 860"C pendant 10 à 15 secondes et un refroidissement rapide, par exemple, par immersion dans de l'eau froide (20 C). Incidemment, cette opération de rétreint a l'avantage de lisser la surface en faisant disparaître la granulosité superficielle due au dégraissage. On peut également envisager une mise en forme à chaud pour obtenir en une seule passe une pièce de forme définitive assez complexe, par exemple, un pont coudé ou une branche coudée en une extrémité et se terminant en l'autre extrémité directement en un tenon courbé de liaison latérale à la façade. II convient alors d'effectuer ce traitement à une température supérieure à 650"C pour bien conserver l'homogénéité de la phase austénitique de l'alliage et éviter la formation de martensite sous contrainte ou la précipitation de composés intermétalliques (phase 2). De préférence, ce traitement est réalisé de manière rapide pour éviter un grossissement des grains, ce qui modifierait les caractéristiques attendues de l'alliage. A titre d'exemple, un pont mis en forme à une température de 860"C pendant environ 13 secondes, puis refroidi rapidement par immersion dans l'eau présente alors, selon son diamètre, une superélasticité comprise entre 2 % et 10 %, une limite élastique a0 (0,2) comprise entre 400 Mpa et 500 Mpa, une charge à la rupture comprise entre 750 Mpa et 900 Mpa et un allongement à la rupture compris entre 15 % et 20 %. La taille moyenne des grains est alors de l'ordre de 0,12 mm. Les ponts 2 et 3 sont reliés aux cercles 1 directement par brasage de préférence avec un apport de brasure à base d'argent. La technique de brasage à induction est particulièrement adaptée, car elle permet une chauffe locale maîtrisée. En particulier, la bonne conductivité électrique de cet alliage permet de limiter la durée de la chauffe. La protection gazeuse est nécessaire, par exemple, dans un environnement d'ammoniac craqué, et un refroidissement rapide doit être privilégié. Ces précautions opératoires doivent être d'autant plus respectées que le diamètre du fil est faible, notamment inférieur à 1,6 mm. Des essais en atelier ont montré que ces soudures par brasage supportent alors des contraintes en traction de 600 Mpa. Or, ces valeurs de contraintes ne peuvent pratiquement jamais apparaître au niveau des brasures du fait que, bien avant, les ponts superélastiques ont fléchai complètement et sans déformation résiduelle. De préférence, chaque composant de la monture, et notamment ceux en alliage superélastique selon l'invention, reçoivent un traitement galvanique de dépôt d'une couche superficielle de Cuivre ou de Nickel nivelant. Cette couche sert de base uniforme dans toute la monture pour un dépôt de métal précieux de décoration, notamment de l'or. La composition de l'alliage superélastique facilite donc ce revêtement permettant d'intégrer sans difficulté la pièce superélastique dans un ensemble décoratif. De nombreuses améliorations peuvent être apportées à ces éléments de monture de lunettes dans le cadre des revendications. REVENDICATIONS 1. Monture de lunettes caractérisée en ce qu'au moins un élément (2,3,6) est réalisé en alliage de Cuivre-Aluminium-Béryllium (Cu-Al-Be) polycristallin d'élasticité comprise entre 3 et 6 %, de préférence de l'ordre de 4 %. 2. Monture de lunettes selon la revendication 1, caractérisée en ce que la composition de l'alliage polycristallin est de 0,5 % à 1 %, de préférence 0,63 % de Béryllium, de 11 % à 12 %, de préférence 11,8 % d'Aluminium et le reste de Cuivre. 3. Monture de lunettes selon la revendication 1, caractérisée en ce que la taille moyenne des grains de l'alliage polycristallin est comprise entre 0,09 mm et 0,12 mm. 4. Monture de lunettes selon l'une des revendications 1 à 3, caractérisée en ce que la mise en forme de l'élément Cu-AI-Be est effectuée par une ou plusieurs opérations de rétreint ne dépassant pas 5/100sème de millimètre de déformation par passe, ou 40 % de rétreint. 5. Monture de lunettes selon la revendication 4, caractérisée en ce que l'élément Cu-AI-Be subit après une opération de rétreint un traitement thermique à une température supérieure à celle de transformation allotropique de l'alliage de l'ordre de 650"C, suivi d'un refroidissement rapide. 6. Monture de lunettes selon l'une des revendications 1 à 3, caractérisée en ce que la mise en forme de l'élément Cu-AI-Be est effectuée à une température supérieure à 650"C pendant un intervalle de temps compris entre 10 et 15 secondes, cette mise en forme étant suivie d'un refroidissement rapide à la température ambiante. 7. Monture de lunettes selon l'une des revendications 1 à 3, caractérisée en ce que l'assemblage de l'élément Cu-AWBe est effectué contre une autre pièce par brasage avec un métal d'apport à base d'argent sous forme de pâte ou de fil à une température de l'ordre de 700cl à l'aide d'un chauffage local par induction. 8. Monture de lunettes selon la revendication 1 ou 2, caractérisée en ce que l'élément Cu-AI-Be reçoit un traitement galvanique d'apport d'une couche superficielle de Cuivre ou de Nickel pour être ensuite revêtu d'or ou de palladium ou autre métal chimiquement inerte avec la peau.